(57)【特許請求の範囲】
【請求項１】
少なくとも紙容器胴部が、外側から厚み方向に順にポリエチレン樹脂層、ポリエステルフィルム層、板紙からなる基材層、ポリエステルフィルムと無機酸化物蒸着ポリエステルフィルムとの積層フィルムからなるガスバリア層、シーラント層を積層した積層材料からなることを特徴とする電子レンジ加熱適性を有する液体用紙容器。
【発明の詳細な説明】
【０００１】
【発明の属する技術分野】
内容物を食する時に、電子レンジで加熱して食する液体飲料等を充填包装する液体用紙容器に関するものである。
【０００２】
【従来の技術】
従来の液体用紙容器は、その紙容器胴部が外側から厚み方向に順に、図４に示したように、ポリエチレン樹脂層（３）、板紙からなる基材層（１）、接着層（６）、ガスバリア層（４）、接着層（６）、シーラント層（５）を積層した積層材料を用いて製函されている。この液体用紙容器にお茶類、コーヒー、乳飲料、スープなどの液体飲料を充填、密封した商品を食する時に、開封して紙容器と共に電子レンジで加熱し、内容物を温かくして食する場合が多い。
【０００３】
【発明が解決しようとする課題】
しかしながら、前記構成の積層材料を紙容器胴部に用いた液体用紙容器に内容物を充填、密封した商品を食する時に、開封して紙容器と共に電子レンジで加熱すると、電子レンジのマイクロ波で基材層に使用した板紙に含まれる水分が加熱蒸発し、紙容器の最外層に積層されているポリエチレン樹脂層（３）が熱により発泡し、外観が悪くなるばかりでなく、時には容器を掴んだ手が火傷する等の問題が生じていた。
【０００４】
本発明の課題は、各種液体飲料等の内容物保存性に優れ、内容物を充填、密封した商品を食する時に、開封して紙容器と共に電子レンジで加熱しても、紙容器の最外層が発泡することがない液体用紙容器を提供することにある。
【０００５】
【課題を解決するための手段】
【０００６】
本発明の請求項１に係る発明は、少なくとも紙容器胴部が、外側から厚み方向に順にポリエチレン樹脂層、ポリエステルフィルム層、板紙からなる基材層、ポリエステルフィルムと無機酸化物蒸着ポリエステルフィルムとの積層フイルムからなるガスバリア層、シーラント層を積層した積層材料からなることを特徴とする電子レンジ加熱適性を有する液体用紙容器である。
【０００７】
【作用】
本発明の液体用紙容器は、紙容器胴部（１１）が外側から厚み方向に順にポリエチレン樹脂層（３）、接着層（６）、ポリエステルフィルム層（２）、接着層（６）、板紙からなる基材層（１）、接着層（６）、ポリエステルフィルムと無機酸化物蒸着ポリエステルフィルムとの積層フィルムからなるガスバリア層（４）、接着層（６）、シーラント層（５）を積層した積層材料からなっているので、内容物の長期保存性に優れると共に、紙容器に内容物を充填、密封した商品を食する時に、開封して紙容器と共に電子レンジで加熱した場合でも、板紙に含有されている水分がマイクロ波で加熱され、蒸発してもその外側に積層されているポリエステルフィルム層（２）が耐熱性があり、かつ、水蒸気バリア性を有しているので、最外層がポリエステルフィルム層（２）の場合でも、ポリエチレン樹脂層（３）の場合でも最外層が発泡することがない。
【０００８】
【発明の実施の形態】
本発明の電子レンジ加熱適性を有する液体用紙容器を、実施の形態に沿って以下に詳細に説明する。
【０００９】
図１（ａ）は本発明の参考例の電子レンジ加熱適性を有する液体用紙容器の胴部に使用した積層材料の側断面図であり、外側から厚み方向に順に、ポリエステルフィルム層（２）、接着層（６）、板紙からなる基材層（１）、接着層（６）、ポリエステルフィルムと無機酸化物蒸着ポリエステルフィルムとの積層フィルムからなるガスバリア層（４）、接着層（６）、シーラント層（５）が積層されている。（ｂ）は本発明の実施例の電子レンジ加熱適性を有する液体用紙容器の胴部に使用した積層材料の側断面図であり、外側から厚み方向に順に、ポリエチレン樹脂層（３）、接着層（６）、ポリエステルフィルム層（２）、接着層（６）、板紙からなる基材層（１）、接着層（６）、ポリエステルフィルムと無機酸化物蒸着ポリエステルフィルムとの積層フィルムからなるガスバリア層（４）、接着層（６）、シーラント層（５）が積層されている。
【００１０】
前記の如く、基材層（１）として使用した板紙の外側にポリエステルフィルム層（２）が積層されているので、これらの積層材料を用いて紙容器胴部（１１）を製函した液体用紙容器を電子レンジで加熱した場合に板紙の水分が蒸発しても、前記ポリエステルフイルム層（２）が耐熱性を有すると共に水蒸気バリア性を有しているので最外層のポリエステルフィルム層（２）またはポリエチレン樹脂層（３）が発泡することが無い。さらに、基材層（１）の内容物に接する側にポリエステルフィルムと無機酸化物蒸着ポリエステルフィルムとの積層フィルムからなるガスバリア層（４）が積層されているので、酸素ガスの外からの侵入及び内容物などに含まれる各種香気性成分ガスの外側への揮散が少なく、内容物の品質保持機能に優れている。
【００１１】
図２（ａ）は本発明の一実施例の電子レンジ加熱適性を有する液体用紙容器（１０）の斜視図であり、（ｂ）は液体用紙容器（１０）の断面図である。前記液体用紙容器（１０）は紙容器胴部（１１）、紙容器トップ部（１２）、紙容器ボトム部（１３）、内容物充填用及び飲み口用の開口部（１４）から構成されている。
【００１２】
前記紙容器胴部（１１）に図１（ａ）の構成の積層材料を使用する場合は、紙容器ボトム部（１３）にも同一材料構成の積層材料を使用する。紙容器トップ部（１２）には紙容器胴部（１１）と同一材料構成の積層材料を用いても良いが、蓋材との接着を容易にする為にポリエステルフィルム層の上にさらにポリエチレン樹脂層を積層した構成の積層材料を使用し、前記ポリエチレン樹脂層を外側にして製函した方が良い。
【００１３】
前記紙容器胴部（１１）に図１（ｂ）の構成の積層材料を使用する場合は、紙容器トップ部（１２）、紙容器ボトム部（１３）共に同一材料構成の積層材料を使用する。
【００１４】
図３は本発明の一実施例の液体用紙容器にプルタブ（１５）からなる蓋材を設けた状態の斜視図であり、前記プルタブ（１５）は図２（ａ）に示す開口部（１４）を覆って紙容器トツプ部（１２）の外表面にシールされている。内容物を充填、密封する場合は開口部（１４）から内容物を充填後に別途用意したプルタブ（１５）で開口部（１４）を覆ってシールし、密封する。内容物を食する時はプルタブ（１５）を開封した後に、液体用紙容器と共に内容物を電子レンジで加熱し、開口部（１４）から内容物を食する。前記プルタブ（１５）に使用する材質構成は二軸延伸フィルム／板紙／単層若しくは多層のシーラントフィルムの構成のものを使用する。
【００１５】
前記基材層（１）には、坪量１００〜５００ｇ／ｍ2 の板紙を使用する。
【００１６】
前記ポリエステルフィルム層（２）としては、ポリエチレンテレフタレートフィルムが好ましく、さらに、二軸延伸フィルムが好ましい。フィルムの厚さは５μｍ〜２５μｍのものが好ましい。
【００１７】
前記ポリエチレン樹脂層（３）に使用する樹脂は、厚さ１０μｍ〜３０μｍ程度の低密度ポリエチレン樹脂が一般的に使用される。
【００１８】
前記ガスバリア層（４）に使用する蒸着ポリエステルフィルムは酸化珪素薄膜を蒸着したフィルムが好ましい。さらに、酸化珪素薄膜の厚みは１０ｎｍ〜３００ｎｍの範囲が好ましい。蒸着方法は公知の真空蒸着法で薄膜形成する。
【００１９】
前記シーラント層（５）としては、シール性があり、臭気等が少ない樹脂であれば特に限定されないが、低温シール性などの点から低密度ポリエチレン樹脂、直鎖状低密度ポリエチレン樹脂等が好ましい。厚みは１０μｍ〜１００μｍの範囲のものを使用する。
【００２０】
前記接着層（６）は、接着性樹脂またはポリウレタン系接着剤のいずれでも良い。接着性樹脂としてはポリエチレン、エチレン／メタクリル酸共重合体、エチレン／メタクリル酸エステル共重合体、エチレン／アクリル酸共重合体、エチレン／アクリル酸エステル共重合体等の樹脂が用いられ、厚みは１０μｍ〜３０μｍの範囲が好ましい。積層方法は公知の溶融押出法で積層する。さらに、ポリウレタン系接着剤を使用する場合は、その塗布量は１ｇ／ｍ2 〜５ｇ／ｍ2（乾燥状態）が良く、積層方法は公知のグラビアコーティング法で積層する。
【００２１】
【実施例】
本発明の電子レンジ加熱適性を有する液体用紙容器を具体的な参考のための実施例１、比較例１を挙げて説明する。
【００２２】
〈実施例１〉
積層用材料として、坪量３２０ｇ／ｍ2 の板紙、厚さ１２μｍの二軸延伸ポリエステルフィルム、厚さ１２μｍの二軸延伸ポリエステルフィルムに厚さ５０ｎｍの酸化珪素薄膜を蒸着した蒸着ポリエステルフィルム、密度０．９２０ｇ／ｃｍ3 の低密度ポリエチレン樹脂及びポリウレタン系接着剤を準備した。これらの材料を用いてドライラミネート機及び溶融押出ラミネート機を用いて、二軸延伸ポリエステルフィルム（１２μｍ）／ポリウレタン系接着剤（１ｇ／ｍ2 ）／板紙／ポリウレタン系接着剤（５ｇ／ｍ2 ）／二軸延伸ポリエステルフィルム（１２μｍ）／ポリウレタン系接着剤（１ｇ／ｍ2 ）／酸化珪素薄膜（５０ｎｍ）／二軸延伸ポリエステルフィルム（１２μｍ）／ポリウレタン系接着剤（１ｇ／ｍ2 ）／低密度ポリエチレン樹脂（６０μｍ）構成の積層材料を得た。前記積層材料を用いて紙容器製造機で直径６０ｍｍ、内容量２５０ｍｌの円筒形状の本発明の電子レンジ加熱適性を有する液体用紙容器を作成した。
【００２３】
〈比較例１〉
実施例１において、低密度ポリエチレン樹脂（２０μｍ）／板紙／ポリウレタン系接着剤（５ｇ／ｍ2 ）／二軸延伸ポリエステルフィルム（１２μｍ）／ポリウレタン系接着剤（１ｇ／ｍ2 ）／酸化珪素薄膜（５０ｎｍ）／二軸延伸ポリエステルフィルム（１２μｍ）／ポリウレタン系接着剤（１ｇ／ｍ2 ）／低密度ポリエチレン樹脂（６０μｍ）構成の比較用の積層材料を得た以外は、同様にして円筒形状の比較用の液体用紙容器を作成した。
【００２４】
〈評価〉
実施例１及び比較例１の液体用紙容器を用いて、その紙容器内に２００ｍｌの水を充填したものを電子レンジに入れ、５００Ｗで３０秒、６０秒加熱した。加熱後の紙容器内の水の温度を測定すると共に、紙容器の最外層の発泡の有無を検査した。その結果を表１に示す。
【００２５】
【表１】
0004103444.tif 000002
【００２６】
表１に示すように、実施例１の液体用紙容器を使用したものは、電子レンジで３０秒及び６０秒加熱しても最外層は発泡していなかった。一方、比較例１の液体用紙容器を使用したものはいずれも最外層が発泡していた。
【００２７】
【発明の効果】
本発明の電子レンジ加熱適性を有する液体用紙容器は、紙容器胴部が外側から厚み方向に順にポリエチレン樹脂層、ポリエステルフィルム層、板紙からなる基材層、ポリエステルフィルムと無機酸化物蒸着ポリエステルフィルムとの積層フィルムからなるガスバリア層、シーラント層を積層した積層材料からなっているので、内容物の長期保存性に優れるとともに、内容物を充填、密封した商品を食する時に、蓋材を開封した後に紙容器と共に電子レンジで加熱しても、紙容器の最外層が発泡することもなく、火傷することも無い。
【図面の簡単な説明】
【図１】  （ａ）は本発明の参考例の液体用紙容器胴部に使用した積層材料の側断面図であり、  （ｂ）は本発明の一実施例の液体用紙容器胴部に使用した積層材料の側断面図である。
【図２】（ａ）は本発明の一実施例の液体用紙容器の斜視図であり、（ｂ）は（ａ）の液体用紙容器の断面図である。
【図３】本発明の一実施例の液体用紙容器に蓋材を設けた状態の斜視図である。
【図４】従来の液体用紙容器胴部に使用した積層材料の側断面図である。
【符号の説明】
１…基材層
２…ポリエステルフィルム層
３…ポリエチレン樹脂層
４…ガスバリア層
５…シーラント層
６…接着層
１０…液体用紙容器
１１…紙容器胴部
１２…紙容器トップ部
１３…紙容器ボトム部
１４…開口部
１５…プルタブ
【図１】
0004103444.tif 000003
【図２】
0004103444.tif 000004
【図３】
0004103444.tif 000005
【図４】
0004103444.tif 000006